ЗАЩИТНАЯ РУКАВИЦА

Заявляемая полезная модель относится к предметам специальной одежды, а именно, к защитным рукавицам и может быть использована рабочими химической, нефте-, газодобывающей промышленности, других отраслей, особенно в условиях пониженных температур.
Известна защитная рукавица, содержащая тканевую основу и защитный слой: защитный слой представляет собой полиэтиленовую пленку и расположен между тканевыми слоями (полезная модель РФ №6667). Подобный тип защитных рукавиц недорог и прост в изготовлении, однако не может обеспечить достаточную морозо-, ХИМ-, нефтестойкость.
Наиболее близким решением к заявляемой полезной модели являются рукавицы с защитным покрытием из полимерного материала (заявка РФ на изобретение №97103175). Защитное покрытие в заявленном изобретении представляет собой композицию на основе полиэфируретана, дополнительно содержащую пластификатор - рапсовое масло и некоторые другие целевые добавки. Покрытие подобного назначения на основе полиэфируретана, традиционно применяемые в качестве пропиточных материалов в текстильной
МПК7 А 41 Д 13/08 ЗАЩИТНАЯ РУКАВИЦА
Промышленности, обладают исключительной адгезионной способностью, эластичностью, прочностью и стойкостью к воздействию низких температур. Однако полиэфируретановые покрытия дороги, кроме того, не выдерживают долгого воздействия агрессивных сред, в частности, различных масел и нефти, которые вызывают набухание полимеров этого типа, вследствие чего падают их эксплуатационные качества (Энциклопедия полимеров. Издательство «Советская энциклопедия М., 1977, т1, с.262). Рукавицы выполненные в соответствии с прототипом, имеют гладкую поверхность и неизбежно будут скользить по смазанным нефтью и маслами металлическим поверхностям в случае их использования в подобных условиях. Также производство защитных рукавиц с покрытием из композиций на основе полиэфируретанов связано с применением растворов полимеров в органических растворителях, в частности, ацетоне, что делает процесс нетехнологичным, опасным и продолжительным.
Технической задачей создания заявляемой полезной модели явился выбор материала покрытия защитной рукавицы, обеспечивающего высокие защитные свойства при работе в агрессивных средах, надежного в условиях работы при низких температурах, недорогого, нескользящего по гладким металлическим поверхностям, особенно загрязненных нефтью, маслами и т.п.
Техническим результатом заявляемой модели явилось создание защитной рукавицы с наружным покрытием на основе эмульсионного ПВХ с лицевым адгезионным слоем, выполненным из крошки суспензионного ПВХ, нескользящей, прочной, непроницаемой для агрессивных сред (кислот, щелочей, нефти, различных масел) в течение длительного времени, сохраняющие высокие эксплуатационные показатели в условиях пониженных температур (до -50°С).
Техническая задача решается путем формирования полимерного ПВХ покрытия на тканевой основе рукавицы, обладающего трехслойной структурой, обеспечивающего в целом высокую укрывистость, эластичность, прочность за счет использования эмульсионного ПВХ с целевыми добавками в первых двух слоях и исключительную износостойкость и противодействие скольжению за счет использования суспензионного ПВХ в виде крошки, формирующего третий - лицевой слой.
Сущность заявляемого технического решения заключается в следующем: трехслойное полимерное покрытие защитной рукавицы выполняется на основе ПВХ, что обеспечивает адгезионное соединение между слоями без дополнительного применения клеящих составов, при этом каждый из слоев полимерного покрытия отличается по составу и несет свою функциональную нагрузку.
Первичный слой обеспечивает максимальное соединение с тканевой основой и вторым слоем, состоящим из ПВХ эмульсионного - полимера, традиционно используемого для пропитки текстиля, ди-(2 этилгексил)фталатё - пластификатора ПВХ композиции и стеарата кальция - стабилизатора ПВХ композиций. Второй слой, обеспечивающий максимальную защиту от агрессивных сред, состоит из ПВХ эмульсионного, ди-(2этилгексил)фталата - пластификатора, стеарата кальция - стабилизатора и дополнительно: диоктилсебацината и эпоксидно-диановой смолы в качестве пластификаторов, обеспечивающих улучшенную морозостойкость и эластичность, а также пигмента (чаще всего углерода технического). Для получения третьего - лицевого слоя, формирующего шероховатую нескользящую поверхность защитной рукавицы, используется крошка из суспензионного ПВХ. Толщина первого и второго слоев определяется вязкостью композиции и составляет примерно: для первого слоя 0,25-5-0,30 мм, второго слоя 0,25-5-0,35 мм, третьего слоя - до 1,5 мм.
Частным случаем реализации заявленной модели является форма выполнения защитной рукавицы, при которой крошка из суспензионного ПВХ наносится на ладонную, тыльную и пальцевую часть рукавицы.
Физико-химическая природа ПВХ смол, состав композиций с заданным сочетанием эмульсионного ПВХ и целевых добавок, структура слоев покрытия, определяют хорошие прочностные показатели и эластичность, в том числе в условиях пониженных температур, в сочетании с высокой масло-, бензостойкостью, противодействием скольжению и износостойкостью суспензионного ПВХ (Энциклопедия полимеров. Издательство «Советская энциклопедия М., 1977, т2, с.807-808), а в целом технологичных материалов при формовании наружного защитного покрытия рукавицы и недорогих, позволили решить техническую задачу заявляемой полезной модели.
Заявляемая полезная модель может быть осуществлена следующим образом. Тканевую основу на каркасе окунают в емкость с полимерной композицией состава: ПВХ эмульсионный - 100 мас.ч., ди-(2 этилгексил)фталат - 80-100 мас.ч., стеарат кальция - 1,2-4,0 мас.ч., дают стечь избытку и центрифугируют, после чего помещают в термокамеру и выдерживают при температуре 100-180 °С в течение 5-10 мин, после чего охлаждают. На полученный полуфабрикат окунанием наносят вторую полимерную композицию состава: ПВХ эмульсионный - 100 мас.ч., ди-{2этилгексил)фталат - 55-78 мас.ч., диоктилсебацинат - 20-42 мас.ч., эпоксидно-диановая смола -3,85,4 мас.ч., стеарат кальция - 1,2-4,0 мас.ч., пигмент (углеродная сажа) - 0,6 мас.ч., дают стечь избытку до получения однородного равномерного сплошного покрытия. После этого формируют шероховатый лицевой слой путем обсыпания неполимеризованного второго слоя крошкой 0,,5 мм из суспензионного ПВХ, помещают в термошкаф и выдерживают при температуре 120 - 180°С в течение 5 10 мин. Готовую рукавицу охлаждают на каркасе, снимают с каркаса и обрезают кромку горловины.
Заявляемая защитная рукавица имеет следующие показатели: Разрывная нагрузка в продольном
направлении (по ГОСТ 17316-71), Н- 355 - 361
Прочность связи покрытия с основой
(по ГОСТ 17317-88)- не расслаивается
Морозостойкость: огибанием вокруг
бруса диаметром 20 мм при -50°С
(по ГОСТ 12.4-183-91)- выдерживает
Кислото-, щелоче-, нефтепроницаемость
за 24ч (по ГОСТ 12.4.010-75):
-50% раствор NaOH- непроницаема
-сырая нефть- непроницаема
-трансформаторное масло- непроницаема Степень набухания отформованной
массы образца) в смеси бензин-бензол
в соотношении 3:1 за 24 ч (по ГОСТ
12.4.183-91) при показателе не более 60- 22 - 26
БИБЛИОГРАФИЧЕСКИЕ ДАННЫЕ
1.Полезная модель РФ № 6667 МПК А 41Д 13/08, опубл.6.06.98 г.
2.Заявка РФ на изобретение № 97 103175 МПК А 62В 17/00 опубл. 20.09.98г.
3.Энциклопедия полимеров. Изд. «Советская Энциклопедия М., 1977 г.